(57)【要約】【課題】優れた光学特性を有する偏光子が得られる偏光子の製造方法を提供すること。【解決手段】ポリビニルアルコール系フィルムに、少なくとも、染色工程、架橋工程、および延伸工程を施した後に、洗浄工程と乾燥工程を順に施して得られる偏光子の製造方法であって、前記乾燥工程は、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含み、かつ前記ポリビニルアルコール系フィルムは、前記洗浄工程後の総延伸倍率をｘと定義し、かつ前記乾燥工程後の総延伸倍率をｙと定義した場合、式（１）：ｙ≧０．７ｘ＋１．７７（式（１）中、ｘは５．６以上であり、ｙは７以下である。）であることの条件を満たす偏光子の製造方法。【選択図】図１
2019185017.tif 000002
【特許請求の範囲】
【請求項１】
ポリビニルアルコール系フィルムに、少なくとも、染色工程、架橋工程、および延伸工程を施した後に、洗浄工程と乾燥工程を順に施して得られる偏光子の製造方法であって、
前記乾燥工程は、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含み、かつ
前記ポリビニルアルコール系フィルムは、前記洗浄工程後の総延伸倍率をｘと定義し、かつ前記乾燥工程後の総延伸倍率をｙと定義した場合、
式（１）：ｙ≧０．７ｘ＋１．７７
（式（１）中、ｘは５．６以上であり、ｙは７以下である。）であることの条件を満たすことを特徴とする偏光子の製造方法。
【請求項２】
前記式（１）中、ｙは６．３以下であることを特徴とする請求項１記載の偏光子の製造方法。
【請求項３】
前記ポリビニルアルコール系フィルムは、
式（２）：ｙ≦０．７ｘ＋１．９４
（式（２）中、ｘおよびｙは、前記式（１）と同様である。）であることの条件を満たすことを特徴とする請求項１または２記載の偏光子の製造方法。
【請求項４】
前記ポリビニルアルコール系フィルムは、重合度が２，０００以上であることを特徴とする請求項１〜３のいずれかに記載の偏光子の製造方法。
【発明の詳細な説明】
【技術分野】
【０００１】
本発明は、偏光子の製造方法に関する。
【背景技術】
【０００２】
従来、液晶表示装置や有機ＥＬ表示装置等の各種画像表示装置に用いる偏光子としては、高透過率と高偏光度を兼ね備えていることから、染色処理された（二色性物質を含有する）ポリビニルアルコール系フィルムが用いられている。当該偏光子は、ポリビニルアルコール系フィルムに、浴中にて、例えば、膨潤、染色、架橋、延伸等の各処理を施した後に、洗浄処理を施してから、乾燥することにより製造される。また前記偏光子は、通常、その片面または両面にトリアセチルセルロース等の保護フィルムが接着剤を用いて貼合された偏光フィルムとして用いられている。
【０００３】
偏光子は、良好な光学特性を有するものが求められ、このような偏光子の製造方法としては、例えば、乾燥工程でポリビニルアルコール系フィルムの水分率を制御する製造方法（特許文献１）、また、乾燥工程でポリビニルアルコール系フィルムの幅方向を拘束しながら乾燥する工程を有する製造方法が知られている（特許文献２）。
【先行技術文献】
【特許文献】
【０００４】
【特許文献１】特開２００９−１６３２０２号公報
【特許文献２】特開２０１４−１４６０３５号公報
【発明の概要】
【発明が解決しようとする課題】
【０００５】
上記のような特許文献で開示された偏光子は、良好な光学特性を有するが、市場では、偏光子を有する画像表示装置の高性能化に伴い、より高い光学特性を有する偏光子が求められている。
【０００６】
以上のような事情に鑑み、本発明は、優れた光学特性を有する偏光子が得られる偏光子の製造方法を提供することを目的とする。
【課題を解決するための手段】
【０００７】
すなわち、本発明は、ポリビニルアルコール系フィルムに、少なくとも、染色工程、架橋工程、および延伸工程を施した後に、洗浄工程と乾燥工程を順に施して得られる偏光子の製造方法であって、前記乾燥工程は、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含み、かつ前記ポリビニルアルコール系フィルムは、前記洗浄工程後の総延伸倍率をｘと定義し、かつ前記乾燥工程後の総延伸倍率をｙと定義した場合、式（１）：ｙ≧０．７ｘ＋１．７７（式（１）中、ｘは５．６以上であり、ｙは７以下である。）であることの条件を満たす偏光子の製造方法、に関する。
【発明の効果】
【０００８】
本発明の偏光子の製造方法における効果の作用メカニズムの詳細は不明な部分があるが、以下のように推定される。ただし、本発明は、この作用メカニズムに限定して解釈されなくてもよい。
【０００９】
本発明の偏光子の製造方法は、前記乾燥工程が、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含み、かつ前記ポリビニルアルコール系フィルムは、前記洗浄工程後の総延伸倍率をｘと定義し、かつ前記乾燥工程後の総延伸倍率をｙと定義した場合、式（１）：ｙ≧０．７ｘ＋１．７７（式（１）中、ｘは５．６以上であり、ｙは７以下である。）であることの条件を満たす製造方法である。偏光子の製造方法において、上記の特許文献２のように、乾燥工程において、ポリビニルアルコール系フィルムの幅方向や縦方向（搬送方向）に張力をかけることは知られているが、本発明の偏光子の製造方法では、前記ポリビニルアルコール系フィルムの搬送方向に一定の値の張力をかけながら乾燥することで、偏光子の配向性向上が確認でき、得られる偏光子の光学特性が向上することが見出された。とくに、偏光子の製造方法において、前記洗浄工程後の総延伸倍率（ｘ）前記乾燥工程後の総延伸倍率（ｙ）が、上記の式（１）の関係を満たす場合に、より配向性が向上するため、優れた光学特性を有する偏光子が得られる。
【図面の簡単な説明】
【００１０】
【図１】本発明の偏光子の製造方法を示す概念図である。
【発明を実施するための形態】
【００１１】
＜偏光子の製造方法＞
本発明の偏光子の製造方法は、ポリビニルアルコール系フィルムに、任意の膨潤工程と、少なくとも、染色工程、架橋工程、および延伸工程を施した後に、洗浄工程と乾燥工程を順に施して得られる偏光子の製造方法であって、前記乾燥工程は、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含み、かつ前記ポリビニルアルコール系フィルムは、前記洗浄工程後の総延伸倍率をｘと定義し、かつ前記乾燥工程後の総延伸倍率をｙと定義した場合、式（１）：ｙ≧０．７ｘ＋１．７７（式（１）中、ｘは５．６以上であり、ｙは７以下である。）であることの条件を満たす偏光子の製造方法である。
【００１２】
本発明の偏光子の製造方法の概念を図１にて説明する。図１において、図面左側に、ポリビニルアルコール（ＰＶＡ）系フィルム（原反ＰＶＡ系フィルム）Ｆがロール状に配置されており、フィードロール８によって図面右方向に搬送される。ポリビニルアルコール（ＰＶＡ）系フィルムＦは、通常、膨潤処理槽１にて膨潤工程、染色処理槽２にて染色工程、架橋処理槽３にて架橋工程、延伸処理槽４にて延伸工程、洗浄処理槽５にて洗浄工程、乾燥処理部６にて乾燥工程が施され、得られた偏光子Ｆ１がロール状で回収される。
【００１３】
前記ポリビニルアルコール（ＰＶＡ）系フィルムは、可視光領域において透光性を有し、ヨウ素や二色性染料等の二色性物質を分散吸着するものを特に制限なく使用できる。また、通常、原反として用いる、ＰＶＡ系フィルムは、厚さが１０〜３００μｍ程度であることが好ましく、２０〜１００μｍ程度であることがより好ましく、幅が１００〜５０００ｍｍ程度であることが好ましい。
【００１４】
前記ポリビニルアルコール系フィルムの材料としては、ポリビニルアルコールまたはその誘導体が挙げられる。前記ポリビニルアルコールの誘導体としては、例えば、ポリビニルホルマール、ポリビニルアセタール；エチレン、プロピレン等のオレフィン；アクリル酸、メタクリル酸、クロトン酸等の不飽和カルボン酸、およびそのアルキルエステル、アクリルアミド等で変性したもの等が挙げられる。前記ポリビニルアルコールは、平均重合度が１００〜１０，０００程度であることが好ましく、１，０００〜１０，０００程度であることがより好ましく、２，０００〜４，５００程度であることがさらに好ましい。また、前記ポリビニルアルコールは、ケン化度が８０〜１００モル％程度であることが好ましく、９５モル％〜９９．９５モル程度であることがより好ましい。なお、前記平均重合度および前記ケン化度は、ＪＩＳ  Ｋ  ６７２６に準じて求めることができる。
【００１５】
前記ポリビニルアルコール系フィルムには、可塑剤や界面活性剤等の添加剤を含有していてもよい。前記可塑剤としては、例えば、グリセリン、ジグリセリン、トリグリセリン、エチレングリコール、プロピレングリコール、ポリエチレングリコール等の、ポリオールおよびその縮合物等が挙げられる。前記添加剤の使用量は、特に制限はないが、例えば、ポリビニルアルコール系フィルム中、２０重量％以下程度が好適である。
【００１６】
図１に示すように、上記の各工程の処理槽（処理部）の前後には、フィードロール８と、第１〜第６ピンチロール（１０、２０、３０、４０、５０、６０）がそれぞれ配置されている。フィードロール８および第１〜第６ピンチロール（１０、２０、３０、４０、５０、６０）では、ポリビニルアルコール（ＰＶＡ）系フィルムの搬送が行われ、さらに、第１〜第５ピンチロール（１０、２０、３０、４０、５０）では、各処理槽で使用する処理液の液切り処理も行われる。
【００１７】
上記のフィードロール８および第１〜第６ピンチロールは、不図示のモータと連動して回転駆動する駆動ロール（０２、１２、２２、３２、４２、５２、６２）と、この駆動ロールに連動して回転する従動ロール（０１、１１、２１、３１、４１、５１、６１）を有して構成されている。また、図１の前記駆動ロールと前記従動ロールの位置関係は逆でもよく、両方のロールが駆動ロールとして構成されていてもよい。また、フィードロール８および第１〜第６ピンチロールにおける２つのロール（一対のロール）は、上記のポリビニルアルコール（ＰＶＡ）系フィルムの搬送や、上記の液切り処理が行われる態様であれば、水平方向で配置されていてもよく、垂直方向で配置されていてもよく、所定角度で傾斜して配置されていてもよい。
【００１８】
本発明の偏光子の製造方法は、前記乾燥工程が、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含む。前記張力は、偏光子の光学特性を向上させる観点から、０．１５Ｎ／ｍｍ以上であることが好ましく、０．２Ｎ／ｍｍ以上であることがさらに好ましい。そして、延伸時の搬送安定性のため、０．８Ｎ／ｍｍ以下であることが好ましく、０．７Ｎ／ｍｍ以下であることがより好ましく、０．６Ｎ／ｍｍ以下であることがさらに好ましい。なお、前記張力は、図１に示すように、ガイドロール７に設けられた不図示のテンションコントローラーにより検出することができ、第５ピンチロール（５０）の周速と第６ピンチロール（６０）の周速の速度を調整することで設定できる。通常、前記張力を上げるには、第５ピンチロール（５０）の周速よりも、第６ピンチロール（６０）の周速が早くなるように制御すればよい。前記周速は、サーボモーターからつながるエンコーダで検出でき、後述する各ロールの周速も同様に検出できる。
【００１９】
さらに、本発明の偏光子の製造方法は、前記ポリビニルアルコール系フィルムが、前記洗浄工程後の総延伸倍率をｘ（単位：倍）と定義し、かつ前記乾燥工程後の総延伸倍率をｙ（単位：倍）と定義した場合、式（１）：ｙ≧０．７ｘ＋１．７７（式（１）中、ｘは５．６以上であり、ｙは７以下である。）であることの条件を満たす。前記ポリビニルアルコール系フィルムが、上記のような関係式を満たすことにより、偏光子の配向性が向上することから、得られる偏光子の光学特性が向上する。前記洗浄工程後の総延伸倍率（ｘ）は、偏光子の光学特性を向上させる観点から、５．７以上であることが好ましく、５．８以上であることがより好ましい。また、前記乾燥工程後の総延伸倍率（ｙ）は、延伸時の搬送安定性の観点から、６．８以下であることが好ましく、６．６以下であることがより好ましい。なお、前記洗浄工程後の総延伸倍率（ｘ）は、フィードロール８における繰り出し周速と第５ピンチロール（５０）における巻き取り周速の周速比（巻き取り周速／繰り出し周速）により算出でき、また、前記乾燥工程後の総延伸倍率（ｙ）は、フィードロール８における繰り出し周速と第６ピンチロール（６０）における巻き取り周速の周速比（巻き取り周速／繰り出し周速）により算出できる。また、乾燥工程では、前記ポリビニルアルコール系フィルムには、水分が蒸発することにより、搬送方向に縮む力も働くため、前記ポリビニルアルコール系フィルムに一定の張力がかかっていても、前記乾燥工程後の総延伸倍率（ｙ）が、前記洗浄工程後の総延伸倍率（ｘ）よりも、小さくなる場合もある。
【００２０】
また、本発明の偏光子の製造方法は、偏光子の光学特性を向上させる観点から、前記ポリビニルアルコール系フィルムが、式（２）：ｙ≦０．７ｘ＋１．９４（式（２）中、ｘおよびｙは、前記式（１）と同様である。）であることの条件を満たすことが好ましく、式（３）：ｙ≦０．７ｘ＋１．８４（式（３）中、ｘおよびｙは、前記式（１）と同様である。）であることの条件を満たすことがより好ましい。
【００２１】
また、前記膨潤工程における延伸倍率は、フィードロール８における繰り出し周速と第１ピンチロール（１０）における巻き取り周速の周速比（巻き取り周速／繰り出し周速）により算出できる。前記染色工程における延伸倍率は、第１ピンチロール（１０）における繰り出し周速と第２ピンチロール（２０）の巻き取り周速の周速比（巻き取り周速／繰り出し周速）により算出できる。前記架橋工程における延伸倍率は、第２ピンチロール（２０）における繰り出し周速と第３ピンチロール（３０）の巻き取り周速の周速比（巻き取り周速／繰り出し周速）により算出できる。前記延伸工程における延伸倍率は、第３ピンチロール（３０）における繰り出し周速と第４ピンチロール（４０）における巻き取り周速の周速比（巻き取り周速／繰り出し周速）により算出できる。なお、処理槽（処理部）間に配置されるピンチロールが１つの場合は、当該ピンチロールにおける巻き取り周速と繰り出し周速は同じ値となる。
【００２２】
前記膨潤工程における延伸倍率は、１．５〜３．０倍程度であることが好ましく、１．８〜２．６程度であることがより好ましい。前記染色工程における延伸倍率は、１．１〜２．０倍程度であることが好ましく、１．１〜１．６倍程度であることがより好ましい。前記架橋工程における延伸倍率は、１．１〜１．７倍程度であることが好ましく、１．１〜１．４倍程度であることがより好ましい。前記延伸工程における延伸倍率は、１．２〜１．９倍程度であることが好ましく、１．５〜１．９倍程度であることがより好ましい。
【００２３】
以下、各処理工程における各処理浴等について説明する。
【００２４】
前記膨潤工程は、本発明の偏光子の製造方法における任意工程であり、ポリビニルアルコール系フィルムを、膨潤浴中に浸漬する処理工程であり、ポリビニルアルコール系フィルムの表面の汚れやブロッキング剤等を除去でき、また、ポリビニルアルコール系フィルムを膨潤させることで染色ムラを抑制できる。前記膨潤浴は、通常、水、蒸留水、純水等の水を主成分とする媒体が用いられる。前記膨潤浴は、常法に従って、界面活性剤、アルコール等が適宜に添加されていてもよい。
【００２５】
前記膨潤浴の温度は、１０〜６０℃程度であることが好ましく、１５〜４５℃程度であることがより好ましい。また、前記膨潤浴への浸漬時間は、ポリビニルアルコール系フィルムの膨潤の程度が膨潤浴の温度の影響を受けるため一概に決定できないが、５〜３００秒間程度であることが好ましく、１０〜２００秒間程度であることがより好ましい。前記膨潤工程は１回だけ実施されてもよく、必要に応じて複数回実施されてもよい。
【００２６】
前記染色工程は、ポリビニルアルコール系フィルムを、染色浴（ヨウ素溶液）に浸漬する処理工程であり、ポリビニルアルコール系フィルムに、ヨウ素または二色性染料等の二色性物質を吸着・配向させることができる。前記ヨウ素溶液は、通常、ヨウ素水溶液であることが好ましく、ヨウ素および溶解助剤としてヨウ化物を含有する。なお、前記ヨウ化物としては、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられる。これらの中でも、前記偏光子中の前記カリウムの含有量を制御する観点から、ヨウ化カリウムが好適である。
【００２７】
前記染色浴中、ヨウ素の濃度は、０．０１〜１重量％程度であることが好ましく、０．０２〜０．５重量％程度であることがより好ましい。前記染色浴中、前記ヨウ化物の濃度は、０．０１〜１０重量％程度であることが好ましく、０．０５〜５重量％程度であることがより好ましい。
【００２８】
前記染色浴の温度は、１０〜５０℃程度であることが好ましく、１５〜４５℃程度であることがより好ましい。また、前記染色浴への浸漬時間は、ポリビニルアルコール系フィルムの染色の程度が染色浴の温度の影響を受けるため一概に決定できないが、１０〜３００秒間程度であることが好ましく、２０〜２４０秒間程度であることがより好ましい。前記染色工程は１回だけ実施されてもよく、必要に応じて複数回実施されてもよい。
【００２９】
前記架橋工程は、前記染色工程にて染色されたポリビニルアルコール系フィルムを、ホウ素化合物を含む処理浴（架橋浴）中に浸漬する処理工程であり、ホウ素化合物によりポリビニルアルコール系フィルムが架橋して、ヨウ素分子または染料分子が当該架橋構造に吸着できる。前記ホウ素化合物としては、例えば、ホウ酸、ホウ酸塩、ホウ砂等が挙げられる。前記架橋浴は、水溶液が一般的であるが、例えば、水との混和性のある有機溶媒および水の混合溶液であってもよい。また、前記架橋浴は、前記偏光子中のカリウムの含有量を制御する観点から、ヨウ化カリウムを含むことが好ましい。
【００３０】
前記架橋浴中、前記ホウ素化合物の濃度は、１〜１５重量％程度であることが好ましく、１．５〜１０重量％程度であることがより好ましく、２〜５重量％程度であることがより好ましい。また、前記架橋浴にヨウ化カリウムを使用する場合、前記架橋浴中、ヨウ化カリウムの濃度は、１〜１５重量％程度であることが好ましく、１．５〜１０重量％程度であることがより好ましい。
【００３１】
前記架橋浴の温度は、２０〜７０℃程度であることが好ましく、３０〜６０℃程度であることがより好ましい。また、前記架橋浴への浸漬時間は、ポリビニルアルコール系フィルムの架橋の程度が架橋浴の温度の影響を受けるため一概に決定できないが、５〜３００秒間程度であることが好ましく、１０〜２００秒間程度であることがより好ましい。前記架橋工程は１回だけ実施されてもよく、必要に応じて複数回実施されてもよい。
【００３２】
前記延伸工程は、ポリビニルアルコール系フィルムを、少なくとも一方向に所定の倍率に延伸する処理工程である。一般には、ポリビニルアルコール系フィルムを、搬送方向（長手方向）に１軸延伸する。前記延伸の方法は特に制限されず、湿潤延伸法と乾式延伸法のいずれも採用できる。前記延伸工程は１回だけ実施されてもよく、必要に応じて複数回実施されてもよい。前記延伸工程は、偏光子の製造において、いずれの段階で行われてもよい。
【００３３】
前記湿潤延伸法における処理浴（延伸浴）は、通常、水、または水との混和性のある有機溶媒および水の混合溶液等の溶媒を用いることができる。前記延伸浴は、前記偏光子中のカリウムの含有量を制御する観点から、ヨウ化カリウムを含むことが好ましい。前記延伸浴にヨウ化カリウムを使用する場合、当該延伸浴中、ヨウ化カリウムの濃度は、１〜１５重量％程度であることが好ましく、２〜１０重量％程度であることがより好ましい。また、前記処理浴（延伸浴）には、架橋度を向上するために前記ホウ素化合物を含むことができ、この場合、当該延伸浴中、前記ホウ素化合物の濃度は、１〜１５重量％程度であることが好ましく、１．５〜１０重量％程度であることがより好ましい。
【００３４】
前記延伸浴の温度は、２５〜８０℃程度であることが好ましく、４０〜７５℃程度であることがより好ましい。また、前記延伸浴への浸漬時間は、ポリビニルアルコール系フィルムの延伸の程度が延伸浴の温度の影響を受けるため一概に決定できないが、１０〜８００秒間程度であることが好ましく、３０〜５００秒間程度であることがより好ましい。なお、前記湿潤延伸法における延伸処理は、前記膨潤工程、前記染色工程、前記架橋工程、および前記洗浄工程のいずれか１つ以上の処理工程とともに施してもよい。
【００３５】
前記乾式延伸法としては、例えば、ロール間延伸方法、加熱ロール延伸方法、圧縮延伸方法等が挙げられる。
【００３６】
前記洗浄工程は、ポリビニルアルコール系フィルムを、洗浄浴中に浸漬する処理工程であり、ポリビニルアルコール系フィルムの表面等に残存する異物を除去できる。前記洗浄浴は、通常、水、蒸留水、純水等の水を主成分とする媒体が用いられる。また、前記偏光子中の前記カリウムの含有量を制御する観点から、前記洗浄浴にヨウ化カリウムを使用することが好ましく、この場合、前記洗浄浴中、ヨウ化カリウムの濃度は、１〜１０重量％程度であることが好ましく、２〜４重量％程度であることがより好ましく、１．６〜３．８重量％程度であることがさらに好ましい。
【００３７】
前記洗浄浴の温度は、５〜５０℃程度であることが好ましく、１０〜４０℃程度であることがより好ましく、１５〜３０℃程度であることがさらに好ましい。また、前記洗浄浴への浸漬時間は、ポリビニルアルコール系フィルムの洗浄の程度が洗浄浴の温度の影響を受けるため一概に決定できないが、１〜１００秒間程度であることが好ましく、２〜５０秒間程度であることがより好ましく、３〜２０秒間程度であることがさらに好ましい。前記膨潤工程は１回だけ実施されてもよく、必要に応じて複数回実施されてもよい。
【００３８】
前記乾燥工程は、前記ポリビニルアルコール系フィルムの搬送方向に０．１Ｎ／ｍｍ以上１Ｎ／ｍｍ以下の張力をかけつつ、前記ポリビニルアルコール系フィルムを乾燥する工程を含み、前記洗浄工程にて洗浄されたポリビニルアルコール系フィルムを、乾燥して偏光子を得る工程であり、乾燥により所望の水分率を有する偏光子が得られる。前記乾燥は、任意の適切な方法で行われ、例えば、自然乾燥、送風乾燥、加熱乾燥が挙げられる。前記偏光子は、水分率が１２〜２５重量％程度であることが好ましく、１３〜２０重量％程度であることがより好ましい。なお、偏光子の水分率は、１００ｍｍ角のサイズに切り出された試料の、初期重量、および１２０℃で２時間乾燥後の乾燥重量に基づいて、下記式により算出される。
水分率（重量％）＝｛（初期重量−乾燥重量）／初期重量｝×１００
【００３９】
前記乾燥の温度は、２０〜１５０℃程度であることが好ましく、２５〜１００℃程度であることがより好ましい。また、前記乾燥の時間は、偏光子の乾燥の程度が乾燥の温度の影響を受けるため一概に決定できないが、３０〜６００秒間程度であることが好ましく、６０〜３００秒間程度であることがより好ましい。前記乾燥工程は１回だけ実施されてもよく、必要に応じて複数回実施されてもよい。
【００４０】
前記偏光子は、厚みが、１〜３０μｍ程度であることが好ましく、５〜２５μｍ程度であることがより好ましい。とくに、厚みが１０μｍ以下の偏光子を得るためには、特開２００９−０９８６５３号公報、特開２０１３−２３８６４０号公報等に開示された、前記ポリビニルアルコール系フィルムとして、熱可塑性樹脂基材上に製膜されたポリビニルアルコール系フィルムを含む積層体を用いる薄型の偏光子の製造方法が適用できる。
【００４１】
＜偏光フィルム＞
得られた偏光子は、通常、常法に従って、その少なくとも一方の面に透明保護フィルムが貼り合わされて偏光フィルムとして用いられる。前記透明保護フィルムは、特に制限されず、従来より偏光フィルムに用いられている各種の透明保護フィルムを用いることができる。前記透明保護フィルムを構成する材料としては、例えば、透明性、機械的強度、熱安定性、水分遮断性、等方性等に優れる熱可塑性樹脂が用いられる。前記熱可塑性樹脂としては、例えば、トリアセチルセルロール等のセルロールエステル系樹脂、ポリエチレンテレフタレートやポリエチレンナフタレート等のポリエステル系樹脂、ポリエーテルスルホン系樹脂、ポリスルホン系樹脂、ポリカーボネート系樹脂、ナイロンや芳香族ポリアミド等のポリアミド系樹脂、ポリイミド系樹脂、ポリエチレン、ポリプロピレン、エチレン・プロピレン共重合体の如きポリオレフィン系樹脂、（メタ）アクリル系樹脂、シクロ系ないしはノルボルネン構造を有する環状ポリオレフィン系樹脂（ノルボルネン系樹脂）、ポリアリレート系樹脂、ポリスチレン系樹脂、ポリビニルアルコール系樹脂、およびこれらの混合物があげられる。
【００４２】
前記透明保護フィルムを、前記偏光子の両面に貼り合わせる場合、その両面の透明保護フィルムは、同じものであってもよく、異なっていてもよい。
【００４３】
前記透明保護フィルムは、正面位相差が４０ｎｍ以上および／または、厚み方向位相差が８０ｎｍ以上の位相差を有する位相差板を用いることができる。正面位相差は、通常、４０〜２００ｎｍの範囲に、厚み方向位相差は、通常、８０〜３００ｎｍの範囲に制御される。前記透明保護フィルムとして位相差板を用いる場合には、当該位相差板が透明保護フィルムとしても機能するため、薄型化を図ることができる。
【００４４】
前記位相差板としては、例えば、高分子素材を一軸または二軸延伸処理してなる複屈折性フィルム、液晶ポリマーの配向フィルム、液晶ポリマーの配向層をフィルムにて支持したもの等が挙げられる。位相差板の厚さは特に制限されないが、２０〜１５０μｍ程度が一般的である。なお、位相差を有しない透明保護フィルムに前記位相板を貼り合わせて使用してもよい。
【００４５】
前記透明保護フィルムは、表面改質処理が施されていてもよい。前記表面改質処理としては、例えば、コロナ処理、プラズマ処理、プライマー処理、ケン化処理等が挙げられる。
【００４６】
前記透明保護フィルムの偏光子を貼り合わせない面には、ハードコート処理や反射防止処理、スティッキング防止や、拡散ないしアンチグレアを目的とした処理を施したものであってもよい。なお、ハードコート処理や反射防止層、スティッキング防止層、拡散層ないしアンチグレアを目的とした処理等は、透明保護フィルムそのものに設けることができるほか、別途光学層として透明保護フィルムとは別体のものとして設けることもできる。
【００４７】
前記透明保護フィルムには、紫外線吸収剤、酸化防止剤、滑剤、可塑剤、離型剤、着色防止剤、難燃剤、帯電防止剤、顔料、着色剤等の任意の適切な添加剤を含んでいてもよい。
【００４８】
前記偏光子と前記透明保護フィルムとの貼り合わせるためには、通常、接着剤が用いられる。前記接着剤としては、例えば、イソシアネート系接着剤、ポリビニルアルコール系接着剤、ゼラチン系接着剤、ビニル系ラテックス系、水系ポリエステル等が挙げられる。前記接着剤は、通常、水溶液からなる接着剤として用いられ、通常、０．５〜６０重量％の固形分を含有してなる。前記接着剤としては、上記の他、紫外線硬化型接着剤、電子線硬化型接着剤等が挙げられる。また、前記接着剤には、金属化合物フィラー等を含有させることができる。
【００４９】
前記接着剤の塗布は、前記透明保護フィルム、前記偏光子のいずれに行ってもよく、両者に行ってもよい。貼り合わせ後には、乾燥工程を施し、塗布乾燥層からなる接着剤層を形成する。前記偏光子と前記透明保護フィルムの貼り合わせは、ロールラミネーター等により行うことができる。前記乾燥工程の後には、必要に応じ、紫外線や電子線を照射することができる。前記接着剤層の厚さは、特に制限されないが、３０〜５０００ｎｍ程度であることが好ましく、１００〜１０００ｎｍ程度であることがより好ましい。
【実施例】
【００５０】
以下に実施例を挙げて本発明をさらに詳細に説明するが、本発明はこれらの実施例のみに限定されるものではない。
【００５１】
＜実施例１＞
＜偏光子の製造＞
重合度が２，４００、ケン化度が９９．９モル％、厚さが４５μｍ、幅が３３９０ｍｍのポリビニルアルコールフィルムを用意した。当該ポリビニルアルコールフィルムに、前記図１に示すような製造方法にて、以下に示す各工程を施した。具体的には、ポリビニルアルコールフィルムを、２７℃の膨潤浴（水浴）中に７０秒間浸漬して膨潤しながら搬送方向に膨潤工程の延伸倍率が２．２１０倍になるように延伸した（膨潤工程）。続いて、得られたポリビニルアルコールフィルムを、３０℃の染色浴（ヨウ素濃度が８重量％である水溶液）中で４５秒間浸漬して染色しながら搬送方向に染色工程の延伸倍率が１．１７６倍になるように延伸した（染色工程）。次いで、染色したポリビニルアルコールフィルムを、４０℃の架橋浴（ホウ酸濃度が４重量％、ヨウ化カリウム濃度が３重量％である水溶液）中で４３秒間浸漬して搬送方向に架橋工程の延伸倍率が１．２９６倍になるように延伸した（架橋工程）。さらに、得られたポリビニルアルコールフィルムを、６０℃の延伸浴（ホウ酸濃度が３重量％、ヨウ化カリウム濃度が５重量％である水溶液）中で３１秒間浸漬して搬送方向に延伸工程の延伸倍率が１．７８６倍になるように延伸した（延伸工程）。さらに、得られたポリビニルアルコールフィルムを、２７℃の洗浄浴（ヨウ化カリウム濃度が５．５重量％である水溶液）中で１０秒間浸漬して搬送方向に洗浄工程後の総延伸倍率（ｘ）が６．０２０倍になるように延伸した（洗浄工程）。洗浄したポリビニルアルコールフィルムを搬送方向に０．２９Ｎ／ｍｍの張力をかけつつ、５５℃で１分間乾燥して、搬送方向に乾燥工程後の総延伸倍率（ｙ）が６．０７５倍になるように偏光子を作製した。偏光子の厚みは１７μｍであり、偏光子の水分率は１５重量％であった。
【００５２】
なお、上記の各延伸倍率および上記の総延伸倍率は、上述したように、フィードロールおよび各ピンチロールにおける周速比（巻き取り周速／繰り出し周速）から算出できる。当該周速は、小数点以下３桁まで設定することができ、周速の設定値とのズレが発生した時は、三菱電機製のサーボモーターからつながるエンコーダによって異常を感知できるシステムとなっている。
【００５３】
＜偏光フィルムの作製＞
接着剤として、下記の、ラジカル重合性化合物（ａ）１２重量部、ラジカル重合性化合物（ｂ）３５重量部、ラジカル重合性化合物（ｃ）４０重量部、オリゴマー化合物（ｄ）１０重量部、光重合開始剤（ｅ）２重量部および光増感剤（ｆ）１重量部の割合で混合して５０℃で１時間撹拌し活性エネルギー線硬化型接着剤を得た。第１透明保護フィルム（アクリルフィルム、東洋鋼鈑社製）および第２透明保護フィルム（ＣＯＰフィルム、日本ゼオン社製、商品名「ゼオノア」）の各々の貼合面に、上記活性エネルギー線硬化型接着剤を、ＭＣＤコーター（富士機械社製）（セル形状：ハニカム、グラビアロール線数：１０００本／ｉｎｃｈ、回転速度１４０％／対ライン速）を用いて、厚み０．７μｍになるように塗工し、上記偏光子Ｘの両面にロール機で貼り合わせた。その後、貼り合わせた透明保護フィルム側（両側）から、活性エネルギー線照射装置により上記可視光線を両面に照射して活性エネルギー線硬化型接着剤を硬化させた後、７０℃で３分間熱風乾燥して、偏光子の両側に透明保護フィルムを有する偏光フィルムを得た。
上記のラジカル重合性化合物（ａ）は、ＨＥＡＡ（ヒドロキシエチルアクリルアミド）、ＫＪケミカルズ社製；ラジカル重合性化合物（ｂ）は、ＡＣＭＯ（アクロイルモルフォリン）、ＫＪケミカルズ社製；ラジカル重合性化合物（ｃ）は、ライトアクリレート １，９ＮＤ−Ａ（１，９−ノナンジオールジアクリレート）、共栄社化学社製；オリゴマー化合物（ｄ）は、ＡＲＵＦＯＮ  ＵＧ−４０１０（エポキシ基変性アクリルオリゴマー）、東亞合成社製；光重合開始剤（ｅ）は、Ｏｍｎｉｒａｄ９０７（２−メチル−１−（４―メチルチオフェニル）−２−モルフォリノプロパンー１−オン）、ＩＧＭ Ｒｅｓｉｎｓ  Ｂ．Ｖ．社製；光増感剤（ｆ）は、ＫＡＹＡＣＵＲＥ  ＤＥＴＸ−Ｓ（２，４−ジエチルチオキサントン）、日本化薬社製；を示す。
【００５４】
［偏光フィルムの光学特性の評価］
上記で得られた偏光フィルムの単体透過率（Ｔｓ）および偏光度（Ｐ）を測定した。上記単体透過率及び偏光度は、分光光度計（日本分光製、製品名「Ｖ７１００」）を用いて測定することができる。上記偏光度の具体的な測定方法としては、上記偏光子の平行透過率（Ｈ０）及び直交透過率（Ｈ９０）を測定し、式：偏光度（％）＝｛（Ｈ０−Ｈ９０）／（Ｈ０＋Ｈ９０）｝１／２×１００より求めることができる。上記平行透過率（Ｈ０）は、同じ偏光子２枚を互いの吸収軸が平行となるように重ね合わせて作製した平行型積層偏光子の透過率の値である。また、上記直交透過率（Ｈ９０）は、同じ偏光子２枚を互いの吸収軸が直交するように重ね合わせて作製した直交型積層偏光子の透過率の値である。なお、これらの透過率は、ＪｌＳ  Ｚ  ８７０１−１９８２の２度視野（Ｃ光源）により、視感度補正を行ったＹ値である。また、波長４１０ｎｍの直交透過率（％）も同時に測定を実施した。結果を表１に示す。
【００５５】
前記単体透過率は、４０％以上であることが好ましく、４３％以上であることがさらに好ましく、４３．１％以上であることがさらに好ましい。また、前記偏光度は、９０％以上であることが好ましく、９５％以上であることがより好ましく、９９％以上であることがさらに好ましく、９９．９％以上であることがよりさらに好ましく、９９．９９％以上であることがよりさらに好ましい。また、波長４１０ｎｍの直交透過率は、０．１％以下であることが好ましく、０．０６％以下であることがより好ましく、０．０５％以下であることがさらに好ましい。
【００５６】
＜偏光子の製造および偏光フィルムの作製＞
＜実施例２〜１４、比較例１〜４＞
延伸工程の延伸倍率、洗浄工程後の総延伸倍率（ｘ）、乾燥工程後の総延伸倍率（ｙ）、乾燥工程の張力を表１および表２に記載の値になるように調整したこと以外は、実施例１と同様の操作にて、偏光子を製造し、偏光フィルムを作製した。なお、延伸倍率、総延伸倍率の影響により、各処理液への浸漬時間、乾燥時間は実施例１とはわずかに異なる。
【００５７】
上記で得られた実施例２〜１４および比較例１〜４の偏光フィルムを用い、上記の［偏光フィルムの光学特性の評価］における評価を行った。結果を表１および表２に示す。
【００５８】
【表１】
2019185017.tif 000003
【００５９】
【表２】
2019185017.tif 000004
【００６０】
上記の実施例で得られた偏光フィルムにおける単体透過率（％）および波長４１０ｎｍの直交透過率（％）と、比較例で得られた偏光フィルムにおける単体透過率（％）および波長４１０ｎｍの直交透過率（％）と対比すると、実施例の偏光フィルムのほうが、比較例のものよりも、単体透過率（％）が高く、かつ波長４１０ｎｍの直交透過率（％）が低い傾向にあるため、光学特性に優れていることがいえる。とくに、同程度の単体透過率（％）を有する実施例および比較例の偏光フィルムで比較した場合、実施例の偏光フィルムが波長４１０ｎｍの直交透過率（％）が低いことは明らかであり、光学特性に優れていることがいえる。
【００６１】
また、上記の実施例で得られた偏光フィルムにおける単体透過率（％）および偏光度（％）と、比較例で得られた偏光フィルムにおける単体透過率（％）および偏光度（％）と対比すると、実施例の偏光フィルムのほうが、比較例のものよりも、単体透過率（％）が高く、かつ偏光度（％）が高い傾向にあるため、光学特性に優れていることがいえる。とくに、同程度の単体透過率（％）を有する実施例および比較例の偏光フィルムで比較した場合、実施例の偏光フィルムは偏光度（％）が高いことは明らかであり、光学特性に優れていることがいえる。
【符号の説明】
【００６２】
Ｆ  ポリビニルアルコール（ＰＶＡ）系フィルム
Ｆ１  偏光子
１  膨潤処理槽
２  染色処理槽
３  架橋処理槽
４  延伸処理槽
５  洗浄処理槽
６  乾燥処理部
７  ガイドロール
８  フィードロール
０１、１１、２１、３１、４１、５１、６１  従動ロール
０２、１２、２２、３２、４２、５２、６２  駆動ロール
１０  第１ピンチロール
２０  第２ピンチロール
３０  第３ピンチロール
４０  第４ピンチロール
５０  第５ピンチロール
６０  第６ピンチロール
【図１】
2019185017.tif 000005